(57)【特許請求の範囲】
【請求項１】
金属箔表面に正極材が形成された正電極と金属箔表面に負極材が形成された負電極との間にセパレータを介して、捲回または積層してなる電極群に有機電解液を浸透または浸積させてリチウムイオンの吸蔵・放出を繰返し行なうことにより、−３０℃での放電および２５℃での急速充電が可能なエンジンスターター用リチウム二次電池であって、
前記正極材は、非晶質炭素材が粒子表面に被覆されたリチウム含有金属リン酸化合物粒子と導電性炭素材との表面炭素原子同士が化学的に結合してなる正極材であり、
前記負極材は、比表面積が６ｍ2／ｇ以上の黒鉛粒子、およびソフトカーボン粒子から選ばれる少なくとも１つの粒子を含み、前記黒鉛粒子および前記ソフトカーボン粒子は非晶質炭素が被覆され、該粒子の表面炭素原子同士が化学的に結合してなる負極材であり、
前記金属箔は、該金属箔を貫通し、かつ少なくとも一方の箔面側に突出部を有する複数の貫通孔を有する金属箔であり、
前記有機電解液は混合電解質を有機溶媒に溶解させた有機電解液であり、前記混合電解質は、六フッ化リン酸リチウムおよびリチウムビスフロロスルホン酸イミドを含む混合電解質であり、
前記有機溶媒は、炭酸エチレン、炭酸メチルエチル、および炭酸ジメチルを含む混合炭酸エステルであり、
前記混合電解質中の六フッ化リン酸リチウムおよびリチウムビスフロロスルホン酸イミドの配合比率が（六フッ化リン酸リチウム／リチウムビスフロロスルホン酸イミド）＝（１／０．２）〜（０．４／０．８）であり、
前記セパレータは、親水基を表面に有するセルロース繊維状不織布であることを特徴とするリチウム二次電池。
【請求項２】
前記負極材は活性炭が配合されて、該活性炭および前記負極材を構成する粒子の表面炭素原子同士が化学的に結合してなることを特徴とする請求項１記載のリチウム二次電池。
【請求項３】
前記表面炭素原子同士の化学的結合は、各炭素材をフッ素樹脂と混合して、該フッ素樹脂が溶融分解する温度以上で焼成することによりなされることを特徴とする請求項２記載のリチウム二次電池。
【発明の詳細な説明】
【技術分野】
【０００１】
本発明はリチウム二次電池に関し、特にアイドリングストップシステム向けのエンジンスターター用鉛電池を代替する電源として使用されるリチウム二次電池に関する。
【背景技術】
【０００２】
リチウムイオンの吸蔵、放出が可能な材料を用いたリチウム二次電池は、携帯電話などのモバイル用民生型電池として市場投入されてきた。近年、このリチウム二次電池はハイブリッドカーや電気自動車などの車載動力用電源用途に開発されている。一方、車載用途としてアイドリングストップシステム向けのエンジンスターター用鉛電池を代替する電源としてリチウム二次電池を使用する動きもある。
【０００３】
アイドリングストップシステムまたはストップアンドゴーシステム（以下、ＩＳＳという）向けリチウム二次電池は、リチウム二次電池が鉛電池に対して劣る−３０℃近傍でのエンジン作動を可能とする２０ＩtＡ以上の大電流放電能力を有し、かつ鉛電池では困難な制動時での大電流充電回生で５０ＩtＡ以上が必要とされる。この目的を達成するために、従来は、（１）電池抵抗を下げる、（２）Ｌｉイオンの負極でのインターカレーション反応で金属リチウムの析出を抑えることが考えられている。
【０００４】
上記（１）については、正、負極電極板の厚さを薄くすること、またアルミ集電箔上にカーボンを塗着して電極抵抗を下げることや（特許文献１）、電極内の導電材を増加させて抵抗を下げること、さらにはセパレータの厚さや空孔径を制御して抵抗を下げることなどが提案されている。一方、上記（２）については正、負極活物質の粒子径を小さくして反応面積を増加させ、充放電電流密度を低減することや負極活物質を黒鉛材から非晶質炭素材に、またチタン酸リチウムに変更することなどが検討されている。
【０００５】
リチウム二次電池として、正極材は、少なくとも表面にグラフェン相およびアモルファス相から選ばれた少なくとも１つの相を有する炭素被覆オリビン形リチウム金属燐酸化物と、他の炭素材との表面相同士を融合結合させた正極材であり、負極材は、表面に非晶質炭素材を被覆した黒鉛系炭素材（ソフトカーボン）粒子を含む負極材であり、有機電解液は、支持電解質として六フッ化リン酸リチウムが有機溶剤に溶解されたものであり、セパレータは、樹脂製の織布や不織布、またガラス繊維やセルロース繊維製のセパレータであるリチウム二次電池が知られている（特許文献２）。
【０００６】
リチウム二次電池の集電箔に突出部を有する貫通孔を設けることが知られている（特許文献３）。
また、非水電解液の電解質として、リチウムイミド塩類と、六フッ化リン酸リチウム（以下、ＬｉＰＦ6という）化合物とを混合して用いることが知られている（特許文献４）。
【０００７】
しかしながら、上記（１）および（２）の工夫によって大電流充放電は可能となるが、−３０℃、２０ＩtＡ以上での放電、かつ５０ＩtＡ以上での充電を満足することは困難であった。特に上記（２）の負極活物質を黒鉛材から非晶質炭素材に変更することは高容量化に対して不利でＩＳＳ用として重要な軽量化という観点から困難であった。これらの目標値はＩＳＳ用のリチウム二次電池のみならず、ＨＥＶ、ＰＨＥＶ、ＥＶ等の電動駆動で走行する距離を稼ぐために大容量または高容量な電池に対して、電池重量を増加をすることなく、走行距離を伸ばすための技術ともなりうる。
【先行技術文献】
【特許文献】
【０００８】
【特許文献１】国際公開ＷＯ２０１１／０４９１５３号公報
【特許文献２】国際公開ＷＯ２０１２／１４０７９０号公報
【特許文献３】特開平６−３１４５６６号公報
【特許文献４】特開２０１４−７０５２号公報
【発明の概要】
【発明が解決しようとする課題】
【０００９】
本発明は以上のような問題に対処するためになされたもので、−３０℃での放電および２５℃での急速充電が可能なリチウム二次電池、具体的には、−３０℃、２０ＩtＡ以上での放電、かつ５０ＩtＡ以上での充電が可能なＩＳＳ用のリチウム二次電池の提供を目的とする。
【課題を解決するための手段】
【００１０】
本発明は、金属箔表面に正極材が形成された正電極と金属箔表面に負極材が形成された負電極との間にセパレータを介して、捲回または積層してなる電極群に有機電解液を浸透または浸積させてリチウムイオンの吸蔵・放出を繰返し行なうことにより、−３０℃での放電および２５℃での急速充電が可能なリチウム二次電池である。
【００１１】
このリチウム二次電池における正極材は、非晶質炭素材が粒子表面に被覆されたリチウム含有金属リン酸化合物粒子と導電性炭素材との表面炭素原子同士が化学的に結合してなる正極材である。また、負極材は、比表面積が６ｍ2／ｇ以上の黒鉛粒子、およびソフトカーボン粒子から選ばれる少なくとも１つの粒子を含み、上記黒鉛粒子および上記ソフトカーボン粒子は非晶質炭素が被覆され、該粒子の表面炭素原子同士が化学的に結合してなる負極材である。
【００１２】
上記リチウム二次電池における、金属箔は、該金属箔を貫通し、かつ少なくとも一方の箔面側に突出部を有する複数の貫通孔を有する金属箔であることを特徴とする。
【００１３】
上記有機電解液は混合電解質を有機溶媒に溶解させた有機電解液であり、上記有機溶媒が混合炭酸エステルであり、上記混合電解質がＬｉＰＦ6およびリチウムビスフロロスルホン酸イミド（以下、ＬｉＳＦＩという）を含む混合電解質であることを特徴とする。また、上記セパレータは、親水基および酸化物セラミックの少なくとも１つを表面に有する繊維状不織布であることを特徴とする。
【発明の効果】
【００１４】
本発明のリチウム二次電池は、突出部のある複数の貫通孔を有する金属箔に特定の正・負極材が形成された正・負極、特定の有機電解液、および特定のセパレータを組み合わせたので、従来電池に対して−３０℃、２０ＩｔＡ以上での放電、かつ５０ＩｔＡ以上での充電が可能となり、さらにはＩＳＳ用鉛電池の寿命に対して約２倍の長寿命となった。
【図面の簡単な説明】
【００１５】
【図１】複数の貫通孔を備えた金属箔の断面図である。
【発明を実施するための形態】
【００１６】
本発明のリチウム二次電池に使用される各部材の一例について説明する。
正極材は、リチウムイオンの吸蔵・放出を行なう材料であり、非晶質炭素材が粒子表面に被覆されたリチウム含有金属リン酸化合物粒子と導電性炭素材とが配合され、これらの表面炭素原子同士が化学的に結合してなる正極材である。
【００１７】
非晶質炭素材は、グラフェン相およびアモルファス相から選ばれた少なくとも１つの相を表面層として有する炭素材である。ここで、グラフェン相とはｓｐ2結合炭素原子の平面６員環構造一層をいい、アモルファス相とはこの６員環構造が３次元的に構成されたものをいう。このグラフェン相またはアモルファス相は、導電性炭素材表面に形成されている。表面炭素原子同士が化学的に結合するとは、グラフェン相および／またはアモルファス相の乱れによって相互に結合することをいう。
【００１８】
リチウム含有金属リン酸化合物粒子表面に非晶質炭素材を被覆する方法としては、リチウム含有金属リン酸化合物粒子を炭化水素を含んだガスまたは液体で処理した後に、この処理物を還元性雰囲気で焼成することにより得られる。非晶質炭素材は、リチウム含有金属リン酸化合物粒子の表面に密接している。非晶質炭素材の被覆層の厚さは１〜１０ｎｍ、好ましくは２〜５ｎｍである。１０ｎｍ以上となると、表面被覆層が厚く電池反応部位である活物質の表面へのリチウムイオンの拡散が低下し、その結果、高出力特性が低下する。
【００１９】
リチウム含有金属リン酸化合物としては、ＬｉＦｅＰＯ4、ＬｉＣｏＰＯ4、ＬｉＭｎＰＯ4などが挙げられる。これらの中で、電気化学特性、安全性やコスト面で、リチウム含有金属リン酸化合物としてのオリビン形リチウム金属リン酸化物であるＬｉＦｅＰＯ4を用いることが好ましい。
【００２０】
導電性炭素材としては、グラフェン相等を少なくとも表面に有する、導電性カーボン粉体および導電性カーボン繊維から選ばれた少なくとも１つの導電性炭素材であることが好ましい。
導電性カーボン粉体としては、具体的にはアセチレンブラック、ケッチェンブラック、および黒鉛結晶を含む粉体から選ばれた少なくとも１つの導電性カーボン粉体であることが好ましい。
導電性カーボン繊維としては、具体的にはカーボン繊維、グラファイト繊維、気相成長炭素繊維、カーボンナノファイバーおよびカーボンナノチューブのうちの少なくとも１種類であることが好ましい。カーボン繊維の繊維径としては５ｎｍ〜２００ｎｍであることが好ましく、１０ｎｍ〜１００ｎｍであることがより好ましい。また、繊維長が１００ｎｍ〜５０μｍであることが好ましく、１μｍ〜３０μｍであることがより好ましい。
また、導電性炭素材の配合割合は、正極材構成材料全体を１００質量％として、導電性炭素材は１〜１２質量％、好ましくは４〜１０質量％配合することができる。
【００２１】
非晶質炭素材が粒子表面に被覆されたリチウム含有金属リン酸化合物粒子および導電性炭素材が配合された混合物における、表面炭素原子同士の化学的結合は、混合物を還元性雰囲気下にて焼成することによりなされる。
【００２２】
負極材は、リチウムイオンの吸蔵・放出を行なう材料であり、（１） 比表面積が６ｍ2／ｇ以上の黒鉛粒子、（２）ソフトカーボン粒子、または（３）これらの組み合わせからなる負極材であり、これら粒子の表面に非晶質炭素材層が形成され、さらに活性炭層が形成される場合がある負極材である。
【００２３】
比表面積が６ｍ2／ｇ以上の黒鉛粒子としては、人造黒鉛、または天然黒鉛を含む黒鉛系炭素材が挙げられる。
ソフトカーボン粒子は、不活性雰囲気または還元性雰囲気中で加熱処理を施したとき、炭素原子が構成する六角網平面、いわゆるグラフェン相が規則性をもって積層した構造である黒鉛構造を表面に発達させやすい炭素粒子である。
【００２４】
活性炭としては、おがくず、木材チップ、木炭、ヤシガラ炭、石炭、フェノール樹脂、レーヨンなどを原料として製造される炭化物を約１０００℃近い高温で加熱処理して得られる。本発明で使用できる活性炭としては、比表面積が１０００ｍ2／ｇ以上であることが好ましい。特に比表面積が１５００〜２２００ｍ2／ｇであることが好ましい。なお、比表面積はＢＥＴ３点法を使い測定された値である。
使用できる活性炭の市販品としては、クレハケミカル社製のＭＳＰ−２０Ｎ品番（比表面積が２１００ｍ2／ｇ）、フタムラ化学社製の太閤活性炭Ｃタイプ（比表面積が１６８０ｍ2／ｇ）が例示できる。
【００２５】
負極材の平均粒子径は５〜１０μｍであることが好ましく、負極材構成材料の配合比で６０〜９５質量％、好ましくは７０〜８０質量％配合することができる。
負極材は、上述した導電性カーボン粉体および導電性カーボン繊維を併用することが好ましく、配合割合としては、質量比で［導電性カーボン粉体／導電性カーボン繊維＝（２〜８）／（１〜３）］であることが好ましい。
また、負極材構成材料の配合割合で、導電材は１〜１２質量％、好ましくは２〜８質量％配合することができる。
また、負極材の表面に活性炭層を形成する場合、その厚さは１０μｍ以下、好ましくは５μｍ以下である。より好ましくは１〜３μｍである。
【００２６】
負極材を構成する粒子の表面炭素原子同士の化学的結合は、混合物を還元性雰囲気下にて焼成することによりなされる。
【００２７】
集電体となる金属箔は、当該箔を貫通し、かつ少なくとも一方の箔面側に突出部を有する複数の貫通孔を有する金属箔である。金属箔の一例を図１に示す。
図１は突出部を有する複数の貫通孔を備えた金属箔の断面図である。
金属箔１は、貫通孔３周囲に突出部２が設けられている。なお、貫通孔３は、金属箔１の全面にわたって形成されていても、また一部に非突出面の平坦な箔部を残して一部分に形成されていてもよい。好ましくは電池製造上の集電箔の強度の関係で、一部に形成されている方がよりよい。特に、集電箔の両幅部分には貫通孔３を形成することなく、貫通孔３のない平坦な箔部分を残すことが好ましい。
【００２８】
上記貫通孔３の箔断面形状は、多角錐、円柱状、円錐状等また、これら形状の組み合わせなどいずれの形状でも使用可能である。加工速度や加工治具の加工ショットライフ、さらには突出孔先端部の加工後の箔の切り粉や剥離粉の発生可能性から、円錐状がより好ましい。
また、この貫通孔３は、金属箔１を突き破って形成されることが集電効果を向上させるので好ましい。金属箔１を突き破って形成される貫通孔３は、金属箔１にパンチング加工で形成される、突出部のない貫通孔またはエンボス加工で形成される凹凸に比較して、リチウム二次電池としたときの大電流充放電に優れ、サイクル時の内部短絡等の耐久性に優れる。
【００２９】
貫通孔３の直径ｔ2が５０〜１５０μｍの円孔であり、突出部２の高さｔ1が５０〜４００μｍであり、隣接する貫通孔３との距離ｔ3が３００〜２０００μｍである。貫通孔分布を上記範囲に設けることにより、貫通孔形成面が全体として面圧を受けることになり、例えば直接貫通孔形成面に接して巻き取りロールで巻き取っても貫通孔が塞がれることがない。
【００３０】
有機電解液は、有機溶媒に支持電解質が溶解されている。
有機溶媒としては複数の炭酸エステルを混合した混合炭酸エステルであることが好ましい。また、−３０℃、２０ＩtＡ以上での放電が可能となるリチウム二次電池を構成できる混合炭酸エステルであることが好ましい。
【００３１】
炭酸エステル類としては、炭酸エチレン（ＥＣ）、炭酸ジエチル（ＤＥＣ）、炭酸ジメチル（ＤＭＣ）、炭酸メチルエチル（ＭＥＣ）が挙げられる。混合炭酸エステルとしては−３０℃で凍結しない配合の混合炭酸エステルが好ましい。より好ましくは、炭酸エチレン（ＥＣ）、炭酸ジメチル（ＤＭＣ）、および炭酸メチルエチル（ＭＥＣ）の３成分からなる混合炭酸エステルが挙げられる。
【００３２】
上記支持電解質は、ＬｉＰＦ6およびＬｉＦＳＩが混合された混合電解質である。
混合電解質は上記有機溶媒に溶解されている。ＬｉＰＦ6およびＬｉＦＳＩの配合比率としては（ＬｉＰＦ6／ＬｉＦＳＩ＝（１／０．２）〜（０．４／０．８））であることが好ましい。また、支持電解質総濃度は１．０〜１．３ｍｏｌとすることが好ましい。
【００３３】
ＬｉＰＦ6へＬｉＦＳＩを添加する場合、ＬｉＦＳＩ添加量を変化させたときの電池特性を調査した。電池は３．４Ｖ−５００ｍＡｈラミネートセルを用いて、電解液をＬｉＰＦ6単独、ＬｉＰＦ6／ＬｉＦＳＩ＝１／０．２、ＬｉＰＦ6／ＬｉＦＳＩ＝１／０．６の３水準とする以外、他の仕様はすべて同一として、直流抵抗、容量を測定した。結果を表１に示す。なお、ＬｉＰＦ6単独のイオン伝導度（ｍｓ／ｃｍ）は８．０であり、ＬｉＦＳＩ単独のイオン伝導度（ｍｓ／ｃｍ）は１０．０であった。また、ＬｉＰＦ6単独の粘度（ｃＰ）は３０であり、ＬｉＦＳＩ単独の粘度（ｃＰ）は２０であった。
【００３４】
【表１】
0006606702.tif 000002
【００３５】
表１に示すように、ＬｉＰＦ6にＬｉＦＳＩを添加することにより、直流抵抗を低下させると共に、低温での電池容量を向上させることが分かった。
【００３６】
セパレータは、正電極および負電極を電気的に絶縁して電解液を保持するものである。セパレータは２００℃以上の耐熱性を有することが好ましい。また、親水基を表面に有することが好ましく、親水基としては−ＯＨ基、−ＣＯＯＨ基が挙げられる。また、第３および第４族元素酸化物等のセラミックを有する繊維状不織布が好ましい。
【００３７】
本発明のリチウム二次電池は、上記正電極および負電極、これら電極を構成する上記電極材および導電材、上記集電体となる金属箔、上記有機電解質、上記セパレータが組み合わされて、ＩＳＳ用のリチウム二次電池としての性能を満足できる。
【実施例】
【００３８】
実施例１
本発明のリチウム二次電池に使用できる正電極を以下の方法で製造した。
非晶質炭素が表面に被覆されたオリビン型リン酸鉄リチウム（ＬｉＦｅＰＯ4）を正極活物質とした。この正極活物質８４．６質量部に、導電剤としてアセチレンブラック７．５２質量部および直径が１５ｎｍのカーボンナノチューブ１．８８質量部とを混合して、還元性雰囲気下、７５０℃にて１時間焼成して正極材を得た。この正極材に結着剤として６質量部のポリフッ化ビニリデンを添加した。これに分散溶媒として、Ｎ−メチル−２−ピロリドンを添加し、混練して、正極合剤（正極スラリー）を作製した。
上記正極スラリーを２０μｍ厚さのアルミニウム箔に両面凸高さで１００μｍの突出部を作製し、その貫通孔径は８０μｍとなるように加工した箔で両面に１００ｇ／ｍ2ずつの塗工量で塗布、乾燥した。その後、プレス、裁断してリチウム二次電池用の正電極を得た。アルミニウム箔の両面に正極スラリーを塗布・乾燥後、プレスした時の正電極の総厚さは１２０μｍであった。
【００３９】
本発明のリチウム二次電池に使用できる負極を以下の方法で製造した。
表面に非晶質炭素材が被覆された比表面積が８ｍ2／ｇの天然黒鉛粒子を９１．２質量部に、非晶質炭素材被覆を施したソフトカーボン粒子を４．８質量部混合して、さらにアセチレンブラック１質量部、ケッチェンブラック０．５質量部、およびカーボンナノチューブ０．５質量部を添加して、還元性雰囲気下、１１００℃で１時間焼成し負極材を得た。この負極材にバインダーのＳＢＲ／ＣＭＣエマルジョン溶液を２質量部添加してスラリーを作製した。次ぎに１０μｍ厚さの銅箔に当該スラリーを片面４６ｇ/ｍ2となるように両面塗工して乾燥を行なった。続いてプレスを行ない総厚さが７２μｍとなるように調整して裁断して負電極とした。
【００４０】
前述で作製した正電極および負電極を用いて、セパレータにはセルロース繊維製の厚さ２０μｍの不織布を介在させて、正電極８枚、負電極９枚の３．４Ｖ-５００ｍＡｈのアルミラミネートフィルムパック式リチウム二次電池を作製した。電解液にはＥＣ、ＭＥＣ、ＤＭＣ溶媒を混合した溶液中に６フッ化リン酸リチウム（ＬｉＰＦ6）を０．６ｍｏｌ／ｌとリチウムビスフロロスルホン酸イミド（ＬｉＳＦＩ）０．６ｍoｌ／ｌとを溶解したものを用いた。
【００４１】
実施例１で得られたリチウム二次電池の初充電と容量確認後、電池の充電量（ＳＯＣ）５０％時の放電および充電ＤＣＲ値を測定した。測定方法は室温（２５℃）にて各測定毎にＳＯＣ５０％状態に電池を調整し、開路の状態から各１ＩｔＡ、 ５ＩｔＡ、１０ＩｔＡの電流で放電して１０秒目の電池電圧を測定し、開路電圧からの各放電時の電圧降下分を各電流に対してプロットし、最小２乗法直線化したグラフの傾きを１０秒目の放電ＤＣＲ値とした。充電の場合は逆にＳＯＣ５０％に調整した電池の同電流で充電した際の開路電圧からの充電電圧上昇分を各充電電流に対してプロットしたグラフから１０秒目の充電ＤＣＲ値を算出した。つぎに−３０℃で各電池容量に対する２０ＩｔＡおよび３０ＩｔＡの電流で２．５Ｖまでの放電持続時間を測定した。さらに回生充電能力を比較するために、１ＩｔＡ定電流２．０Ｖまでの放電容量を確認後、各々３０ＩｔＡ、５０ＩｔＡ、８０ＩｔＡのそれぞれ電流値で４．０Ｖまでの定電流充電を行ない、１ＩｔＡ放電容量に対する回生回復充電容量の比率を充電効率として算出し、この効率をもって回生充電能力の比較とした。上記それぞれの結果を表２、３および４にまとめた。
【００４２】
実施例２
実施例１で得られた負極材の表面にさらに活性炭層を形成した。形成方法としては該負極材に比表面積１０００ｍ2／ｇの活性炭とＰＶＤＦ粉末を混合して、ＰＶＤＦが溶融分解する３５０℃で焼成した。
上記負極材を用いる以外は、実施例１と同様にしてリチウム二次電池を得た。この電池も目標の−３０℃、２０ＩｔＡ以上での放電、かつ５０ＩｔＡ以上での充電可能となり実施例１と同じ効果が得られた。また、実施例１と同様の評価を行なった結果を表２、３および４にまとめた。
【００４３】
比較例１
非晶質炭素が表面に被覆されたオリビン型リン酸鉄リチウム（ＬｉＦｅＰＯ4）を正極活物質とし、この正極活物質８４．６質量部に、導電剤としてアセチレンブラックが７．５２質量部および直径が１５ｎｍのカーボンナノチューブ１．８８質量部とを混合して、焼成することなく、正極材を得た。この正極材に結着剤として６質量部のポリフッ化ビニリデンを添加した。これに分散溶媒として、Ｎ−メチル−２−ピロリドンを添加し、混練して、正極合剤（正極スラリー）を作製した。
上記正極スラリーを２０μｍ厚さのアルミニウム箔の両面に１００ｇ／ｍ2ずつの塗工量で塗布、乾燥した。その後、プレス、裁断してリチウム二次電池用の正電極を得た。アルミニウム箔の両面に正極スラリーを塗布・乾燥後、プレスした時の正電極の総厚さは１２０μｍであった。
【００４４】
大電流放電や充電時の負極活物質上での金属リチウム析出を考慮して、非晶質炭素が表面に被覆されていない負電極材を準備した。比表面積が８ｍ2／ｇで平均粒子径約５μｍの天然黒鉛粒子を９１．２質量部に、ソフトカーボン粒子を４．８質量部混合して、さらにアセチレンブラック１質量部、ケッチェンブラック０．５質量部、およびカーボンナノチューブ０．５質量部を添加し、バインダーのＳＢＲ／ＣＭＣエマルジョン溶液を２質量部添加してスラリーを作製した。次ぎに１０μｍ厚さの銅箔に当該スラリーを片面４６ｇ/ｍ2となるように両面塗工して乾燥を行なった。続いてプレスを行ない総厚さが７２μｍとなるように調整して裁断して負電極とした。
【００４５】
前述で作製した正電極と負電極とを用いる以外は実施例１と同様にしてリチウム二次電池を作製した。実施例１と同様の評価を行なった結果を表２、３および４にまとめた。
【００４６】
比較例２
実施例１のリチウム二次電池において、電解液の支持電解質が１．２Ｍ−ＬｉＰＦ6単独を使用する以外は実施例１と同様にしてリチウム二次電池を作製した。実施例１と同様の評価を行なった結果を表２、３および４にまとめた。
【００４７】
比較例３
実施例１のリチウム二次電池において、セパレータを２０μｍ厚のポリエチレン製フィルムを使用する以外は実施例１と同様にしてリチウム二次電池を作製した。実施例１と同様の評価を行なった結果を表２、３および４にまとめた。
【００４８】
【表２】
0006606702.tif 000003
【００４９】
表２より、実施例１および２では各比較例に対して極めて抵抗値が低くなるが、活性炭の有無による効果は充電側で少し見られるが大きな差異は見られなかった。一方、各比較例はいずれも効果の差こそあるが、正電極および負電極、これら電極を構成する電極材および導電材、集電体となる金属箔、有機電解質、セパレータの総てが組み合わされていないので、実施例１および２には及ばないことが分かった。
【００５０】
【表３】
0006606702.tif 000004
【００５１】
表３より、実施例１および２では２０ＩｔＡならびに３０ＩｔＡともに放電可能であり−３０℃でのアイドリングストップシステム用の鉛電池代替が可能と分かる。しかし比較例１、２や３は僅かに改善するが、代替としての−３０℃低温下電池動作が不可能であることがわかった。
【００５２】
【表４】
0006606702.tif 000005
【００５３】
表４より、実施例１および２のリチウム二次電池は室温（２５℃）下で１分以内（８０ＩｔＡ時）の超急速充電が可能であることがわかった。これは、実施例１および２のリチウム二次電池全体の電気抵抗が低くなったことに加えて、電気化学的な機構としては正極の非晶質炭素材部や、特に負極表面の非晶質炭素部分の大比表面積化や活性炭層でリチウムイオンがキャパシタのように先ずはイオン吸着され、金属リチウムの析出を起こさず、続いて充電電流に見合った反応速度とは関係なく、徐々に固体内拡散にて内部の活物質黒鉛炭素層間に挿入していったためと考える。それが比較例１のリチウム二次電池では充電反応速度とリチウムイオンの受け手である特に負極黒鉛表面でのインターカレーション速度が合わずに、固体内拡散律速となって分極してしまい、結果として充電電圧が４．０Ｖに早期に達して充電負荷となったものと考える。一方比較例２や３のリチウム二次電池では正・負極は実施例と同様であるが、リチウムイオンの支持電解質の違いによる拡散能力が低かったためと、セパレータの保液能力不足によるリチウムイオンの電極界面での絶対量不足により、比較例１のリチウム二次電池と同様に分極したためと考えられる。
【産業上の利用可能性】
【００５４】
本発明のリチウム二次電池は、−３０℃でも２０ＩｔＡ以上の放電が可能でアイドリングストップシステム用の鉛電池代替の電池としての能力を有し、さらには５０ＩｔＡ以上の回生充電が可能で、鉛電池を凌ぐ性能を有することが分かった。したがって、本発明の電池はアイドリングストップシステムの電源のみならず、ＨＥＶ、ＰＨＥＶ、ＥＶ用の駆動電源としても低温下で作動し、かつ電池容量、容積や重量を増やすことなく、回生能力で電力走行距離を伸ばして燃費向上に有効な能力を持った車載等の産業用電池への展開が可能となった。
【符号の説明】
【００５５】
１  金属箔
２  突出部
３  貫通孔
【図１】
0006606702.tif 000006